(57)【要約】【課題】コネクタ部とケースとの接合性に優れるコネクタ付きケース、コネクタ付きワイヤーハーネス、及びエンジンコントロールユニットを提供する。【解決手段】ケースと、前記ケースに固定されるコネクタ部とを備え、前記ケースは、貫通孔を有し、前記コネクタ部は、複数の端子を支持する中子部と、前記ケースにおける前記貫通孔の周囲の領域と前記中子部の一部とを一体に成形してなるフード部とを備え、更に、前記ケースと前記フード部との間に介在する接着層を備え、前記接着層の構成材料は、非ジエン系ゴムとアミノ系シランカップリング剤とを含む接着剤である、コネクタ付きケース。【選択図】図３
2020155393.tif 000002
【特許請求の範囲】
【請求項１】
ケースと、
前記ケースに固定されるコネクタ部とを備え、
前記ケースは、貫通孔を有し、
前記コネクタ部は、
複数の端子を支持する中子部と、
前記ケースにおける前記貫通孔の周囲の領域と前記中子部の一部とを一体に成形してなるフード部とを備え、
更に、前記ケースと前記フード部との間に介在する接着層を備え、
前記接着層の構成材料は、非ジエン系ゴムとアミノ系シランカップリング剤とを含む接着剤である、
コネクタ付きケース。
【請求項２】
前記接着剤は、前記接着剤を１００質量％として、前記アミノ系シランカップリング剤を０．５質量％以上２質量％以下含む請求項１に記載のコネクタ付きケース。
【請求項３】
前記接着層の厚さが０．１ｍｍ以上０．５ｍｍ以下である請求項１又は請求項２に記載のコネクタ付きケース。
【請求項４】
前記フード部の構成材料は、ポリブチレンテレフタレートとポリエチレンテレフタレートとを含む樹脂組成物である請求項１から請求項３のいずれか１項に記載のコネクタ付きケース。
【請求項５】
前記ケースの表面における前記接着層の形成領域にチル層を備える請求項１から請求項４のいずれか１項に記載のコネクタ付きケース。
【請求項６】
前記ケースは、ダイカスト材である請求項１から請求項５のいずれか１項に記載のコネクタ付きケース。
【請求項７】
前記ケースの構成材料は、アルミニウム基合金である請求項６に記載のコネクタ付きケース。
【請求項８】
前記アルミニウム基合金は、Ｓｉを１質量％以上３０質量％以下含む請求項７に記載のコネクタ付きケース。
【請求項９】
前記ケースは、エンジンへの取り付けに用いられる固定片を備える請求項１から請求項８のいずれか１項に記載のコネクタ付きケース。
【請求項１０】
エンジンの直上に取り付けられる請求項１から請求項９のいずれか１項に記載のコネクタ付きケース。
【請求項１１】
前記端子の一端に接続される回路基板は、エンジンの燃料噴射及びエンジンの点火の少なくとも一方の制御を行う請求項１から請求項１０のいずれか１項に記載のコネクタ付きケース。
【請求項１２】
前記エンジンは、自動車のエンジンである請求項９から請求項１１のいずれか１項に記載のコネクタ付きケース。
【請求項１３】
請求項１から請求項１２のいずれか１項に記載のコネクタ付きケースと、
前記端子の端部に接続されるワイヤーハーネスとを備え、
前記ワイヤーハーネスの全長が８００ｍｍ未満である、
コネクタ付きワイヤーハーネス。
【請求項１４】
請求項１から請求項１２のいずれか１項に記載のコネクタ付きケース、又は請求項１３に記載のコネクタ付きワイヤーハーネスと、
前記ケースに収納され、前記端子の一端に接続される回路基板とを備える、
エンジンコントロールユニット。
【発明の詳細な説明】
【技術分野】
【０００１】
本発明は、コネクタ付きケース、コネクタ付きワイヤーハーネス、及びエンジンコントロールユニットに関する。
【背景技術】
【０００２】
特許文献１は、車両のエンジンコントロールユニットとして、回路基板を収納する金属製の筐体と、シリコーン系の湿気硬化型接着剤によって筐体に固定されるコネクタとを備える構造を開示する。上記筐体は、側面開口部を有するケースと、ケースの上面開口部を覆うカバーとを備える。上記コネクタは、複数のピン状の端子と、上記端子を支持する樹脂製のハウジングとを備える。上記ハウジングの中間部は、上記側面開口部に配置された状態でケースとカバーとに挟まれる。その結果、上記ハウジングの一部が筐体内に配置され、残部が筐体外に配置される。上記コネクタには、ワイヤーハーネスが接続される。このワイヤーハーネスを介して、回路基板とエンジンに備えられる電子機器とが電気的に接続される。
【先行技術文献】
【特許文献】
【０００３】
【特許文献１】特開２０１７−００４６９８号公報
【発明の概要】
【発明が解決しようとする課題】
【０００４】
ワイヤーハーネスを含めて、エンジンコントロールユニット（ＥＣＵ）の小型化、軽量化が望まれている。
【０００５】
従来、燃料噴射の制御等を行うＥＣＵは、自動車のエンジンルームの隅といったエンジンから離れた位置に配置される。そのため、ＥＣＵとエンジンとを接続するワイヤーハーネスの長さが長い。上述の従来の構造のＥＣＵでは、ワイヤーハーネスを短くするために上記ＥＣＵをエンジン近くに配置すると、コネクタにクラックが生じることがあるとの知見を得た。クラックが生じることで、コネクタとケースとの接着状態が不安定になり得る。従って、ヒートサイクル、更には振動が加わるような使用環境であっても、コネクタとケースとが接合された状態を維持できることが望まれる。
【０００６】
そこで、本開示は、コネクタ部とケースとの接合性に優れるコネクタ付きケースを提供することを目的の一つとする。また、本開示は、コネクタ部とケースとの接合性に優れるコネクタ付きワイヤーハーネス、及びエンジンコントロールユニットを提供することを別の目的の一つとする。
【課題を解決するための手段】
【０００７】
本開示のコネクタ付きケースは、
ケースと、
前記ケースに固定されるコネクタ部とを備え、
前記ケースは、貫通孔を有し、
前記コネクタ部は、
複数の端子を支持する中子部と、
前記ケースにおける前記貫通孔の周囲の領域と前記中子部の一部とを一体に成形してなるフード部とを備え、
更に、前記ケースと前記フード部との間に介在する接着層を備え、
前記接着層の構成材料は、非ジエン系ゴムとアミノ系シランカップリング剤とを含む接着剤である。
【０００８】
本開示のコネクタ付きワイヤーハーネスは、
本開示のコネクタ付きケースと、
前記端子の端部に接続されるワイヤーハーネスとを備え、
前記ワイヤーハーネスの全長が８００ｍｍ未満である。
【０００９】
本開示のコネクタ付きエンジンコントロールユニットは、
本開示のコネクタ付きケース、又は本開示のコネクタ付きワイヤーハーネスと、
前記ケースに収納され、前記端子の一端に接続される回路基板とを備える。
【発明の効果】
【００１０】
本開示のコネクタ付きケース、本開示のコネクタ付きワイヤーハーネス、及び本開示のエンジンコントロールユニットは、コネクタ部とケースとの接合性に優れる。
【図面の簡単な説明】
【００１１】
【図１】図１は、実施形態のコネクタ付きケースを示す概略斜視図である。
【図２】図２は、実施形態のコネクタ付きワイヤーハーネス及びエンジンコントロールユニットを示す概略側面図である。
【図３】図３は、図１に示す実施形態のコネクタ付きケースを（ＩＩＩ）−（ＩＩＩ）切断線で切断した状態を示す部分断面図である。
【図４】図４は、実施形態のコネクタ付きケースの製造方法を説明する分解斜視図である。
【図５】図５は、図１に示す実施形態のコネクタ付きケースにおいて、一点鎖線円（Ｖ）を付した箇所を拡大して示す模式図である。
【図６Ａ】図６Ａは、せん断引張試験の試験片を説明する図であり、射出成形前の状態を示す。
【図６Ｂ】図６Ｂは、せん断引張試験の試験片の平面図である。
【図６Ｃ】図６Ｃは、せん断引張試験の試験片の側面図である。
【図７】図７は、エアリーク試験の試験方法を説明する図である。
【発明を実施するための形態】
【００１２】
［本開示の実施形態の説明］
最初に、本開示の実施態様を列記して説明する。
（１）本開示の一態様に係るコネクタ付きケースは、
ケースと、
前記ケースに固定されるコネクタ部とを備え、
前記ケースは、貫通孔を有し、
前記コネクタ部は、
複数の端子を支持する中子部と、
前記ケースにおける前記貫通孔の周囲の領域と前記中子部の一部とを一体に成形してなるフード部とを備え、
更に、前記ケースと前記フード部との間に介在する接着層を備え、
前記接着層の構成材料は、非ジエン系ゴムとアミノ系シランカップリング剤とを含む接着剤である。
【００１３】
上述の従来の構造のＥＣＵでは、コネクタのハウジングは、筐体のケースとは独立して製造される。また、上記従来のハウジングは、一度の射出成形で製造される。これに対し、本開示のコネクタ付きケースは、中子部とフード部という二つの部材を備える。そして、これら二つの部材が段階的に製造される。また、本開示のコネクタ付きケースでは、ケースは貫通孔を有し、フード部は、ケースにおける貫通孔近くの領域にケースに接して設けられると共に、貫通孔を経て中子部に一体化される。このような本開示のコネクタ付きケースは、上記従来の構造と全く異なる。
【００１４】
更に、本開示のコネクタ付きケースでは、フード部とケースとの間に介在される接着層の構成材料が非ジエン系ゴムとアミノ系シランカップリング剤とを含むという特定の接着剤である。
【００１５】
上述の特定の接着剤は、フード部の構成材料、例えばポリブチレンテレフタレート（ＰＢＴ）といった熱可塑性樹脂との接合性に優れる。また、上記特定の接着剤は、金属との接合性に優れる。例えば、ケースがアルミニウム基合金のダイカスト材であって表面処理が施されていなくても、上記特定の接着剤はケースとの接合性に優れる。このような特定の接着剤からなる接着層を備える本開示のコネクタ付きケースは、ヒートサイクルが負荷される使用環境であっても、フード部とケースとの接合性に優れる（後述の試験例１参照）。また、本開示のコネクタ付きケースは、ヒートサイクル及び振動が繰り返し負荷される使用環境、例えばエンジンの直上といったエンジン近くに配置される場合でも、上記接着層によってフード部とケースとが剥離し難い。更に、本開示のコネクタ付きケースは、上記接着層によってシール性にも優れる（後述の試験例２参照）。
【００１６】
上述の特定の接着剤は、フード部を射出成形で製造する場合に射出成形時の圧力及び熱によって硬化可能である。そのため、上記特定の接着剤を用いれば、接着層を形成しつつ、接着層によって、フード部とケースとを接合することができる。このような本開示のコネクタ付きケースは、工程数を少なくでき、製造性にも優れる。
【００１７】
加えて、本開示のコネクタ付きケースがエンジン近く、例えばエンジンの直上に配置される場合、エンジンルームの隅等に配置される場合に比較して、コネクタ部に接続されるワイヤーハーネスの長さを短くすることができる。この理由は、代表的には、エンジンに備えられ、ワイヤーハーネスが接続される電子機器（例、燃料のインジェクタ用のコイル、点火プラグ等）は、エンジンの上部に配置されるからである。ワイヤーハーネスの短縮化によって、本開示のコネクタ付きケースは、ワイヤーハーネスを含めたエンジンコントロールユニットの小型化、軽量化に寄与する。本開示のコネクタ付きケースは、車載エンジンのコントロールユニットに利用される場合、車載部品の小型化、軽量化、ひいては燃費の向上に寄与する。
【００１８】
（２）本開示のコネクタ付きケースの一例として、
前記接着剤は、前記接着剤を１００質量％として、前記アミノ系シランカップリング剤を０．５質量％以上２質量％以下含む形態が挙げられる。
【００１９】
上記形態は、アミノ系シランカップリング剤を適切に含むため、フード部とケースとの接合性に優れる。
【００２０】
（３）本開示のコネクタ付きケースの一例として、
前記接着層の厚さが０．１ｍｍ以上０．５ｍｍ以下である形態が挙げられる。
【００２１】
上記形態は、上述の特定の厚さを満たす接着層を備えるため、フード部とケースとの接合状態を良好に維持しつつ、接着層によるシール性にも優れる。
【００２２】
（４）本開示のコネクタ付きケースの一例として、
前記フード部の構成材料は、ポリブチレンテレフタレートとポリエチレンテレフタレートとを含む樹脂組成物である形態が挙げられる。
【００２３】
上述の特定の樹脂組成物からなるフード部は、上述の特定の接着剤からなる接着層との接着性に優れる。また、上記特定の樹脂組成物は靭性に優れる。そのため、フード部が反り難い。これらのことから、上記形態は、フード部とケースとの接合性により優れる。靭性に優れることで、上記フード部は、金属、例えばアルミニウム基合金に接して設けられて、ヒートサイクル、更には振動が繰り返し負荷される使用環境、例えばエンジンの直上といったエンジン近くに配置されても、クラックが生じ難い。従って、上記形態は、エンジンの直上といったエンジン近くに配置される場合に好適に利用できる。
【００２４】
（５）本開示のコネクタ付きケースの一例として、
前記ケースの表面における前記接着層の形成領域にチル層を備える形態が挙げられる。
【００２５】
表面にチル層を備えるケースは、製造過程でチル層を除去するための表面処理が施されていないといえる。上記表面処理の省略により、工程数を少なくでき、上記形態は、製造性に優れる。
【００２６】
（６）本開示のコネクタ付きケースの一例として、
前記ケースは、ダイカスト材である形態が挙げられる。
【００２７】
上記形態に備えられるケースは、ダイカスト法を利用して容易に製造できる。ケースを製造し易い点で、上記形態は製造性により優れる。
【００２８】
（７）上記（６）のコネクタ付きケースの一例として、
前記ケースの構成材料は、アルミニウム基合金である形態が挙げられる。
【００２９】
上記形態は、ケースの構成材料が例えば鉄基合金等である場合に比較して軽量である。また、ケースが熱伝導性に優れる。そのため、接着層等に熱が籠り難い。その結果、ヒートサイクルに伴う接着層の熱変性等が低減される。従って、フード部とケースとの接合状態が良好に維持される。
【００３０】
（８）上記（７）のコネクタ付きケースの一例として、
前記アルミニウム基合金は、Ｓｉを１質量％以上３０質量％以下含む形態が挙げられる。
【００３１】
Ｓｉ（珪素）を含むアルミニウム基合金の熱膨張係数は、小さくなり易い。そのため、ケースの熱膨張係数と接着層の熱膨張係数との差が小さくなり易い。その結果、接着層における接着界面での破壊が抑制される。そのため、接着層とケースとが良好に接合される。このような上記形態は、フード部とケースとの接合性を高められる。また、上記形態に備えられるケースは、鋳造性に優れる。ケースを製造し易い点で、上記形態は製造性により優れる。更に、一般に、Ｓｉを含むアルミニウム基合金からなるダイカスト材の表面にはチル層が存在する。チル層を有するダイカスト材に樹脂を射出成形すると（インサート成形すると）、チル層がダイカスト材と樹脂成形体との密着を阻害する。これに対し、上記形態は、上述のようにチル層の除去といった表面処理をしなくても、接着層によってフード部とケースとを良好に接合できる。上記表面処理が不要なことからも、上記形態は製造性に優れる。
【００３２】
（９）本開示のコネクタ付きケースの一例として、
前記ケースは、エンジンへの取り付けに用いられる固定片を備える形態が挙げられる。
【００３３】
上記形態は、エンジンに固定し易いため、取付作業性に優れる。
【００３４】
（１０）本開示のコネクタ付きケースの一例として、
エンジンの直上に取り付けられる形態が挙げられる。
【００３５】
上記形態は、コネクタ部に接続されるワイヤーハーネスの長さを短くできる。従って、上記形態は、ワイヤーハーネスを含めたエンジンコントロールユニットの小型化、軽量化に寄与する。
【００３６】
（１１）本開示のコネクタ付きケースの一例として、
前記端子の一端に接続される回路基板は、エンジンの燃料噴射及びエンジンの点火の少なくとも一方の制御を行う形態が挙げられる。
【００３７】
エンジンの燃料噴射を行うインジェクタやエンジンの点火プラグは、代表的には、エンジンの上部に設けられる。そのため、上記形態は、特にエンジンの直上に配置されることで、ワイヤーハーネスの長さを短くできる。従って、上記形態は、ワイヤーハーネスを含めたエンジンコントロールユニットの小型化、軽量化に寄与する。
【００３８】
（１２）上記（９）から（１１）のいずれか一つのコネクタ付きケースの一例として、
前記エンジンは、自動車のエンジンである形態が挙げられる。
【００３９】
上記形態は、上述のようにエンジンの直上といったエンジン近くに配置されることでワイヤーハーネスの長さを短くできる。従って、上記形態は、ワイヤーハーネスを含めた状態で、従来の構造よりも小型、軽量なエンジンコントロールユニットを構築できる。このような形態は、燃費の向上に寄与する。
【００４０】
（１３）本開示の一態様に係るコネクタ付きワイヤーハーネスは、
上記（１）から（１２）のいずれか一つのコネクタ付きケースと、
前記端子の端部に接続されるワイヤーハーネスとを備え、
前記ワイヤーハーネスの全長が８００ｍｍ未満である。
【００４１】
本開示のコネクタ付きワイヤーハーネスは、ワイヤーハーネスの全長が８００ｍｍ未満と短いため、エンジンの直上といったエンジン近くに配置して利用するとよい。本開示のコネクタ付きワイヤーハーネスは、上述の本開示のコネクタ付きケースを備えるため、エンジン近くに配置されても、フード部とケースとの接合状態を良好に維持できる。
【００４２】
（１４）本開示の一態様に係るエンジンコントロールユニット（ＥＣＵ）は、
上記（１）から（１２）のいずれか一つのコネクタ付きケース、又は上記（１３）のコネクタ付きワイヤーハーネスと、
前記ケースに収納され、前記端子の一端に接続される回路基板とを備える。
【００４３】
本開示のＥＣＵは、本開示のコネクタ付きケース又は本開示のコネクタ付きワイヤーハーネスを備えるため、エンジンの直上といったエンジン近くに配置されても、フード部とケースとの接合状態を良好に維持できる。また、本開示のＥＣＵは、ワイヤーハーネスを短くすることができる、又はワイヤーハーネスが短いため、上述の従来の構造よりも、小型、軽量である。
【００４４】
［本開示の実施形態の詳細］
以下、図面を参照して、本開示の実施形態を具体的に説明する。図中の同一符号は同一名称物を示す。
【００４５】
［実施形態］
図１〜図４を主に参照して、実施形態のコネクタ付きケース１、コネクタ付きワイヤーハーネス１０、エンジンコントロールユニット（ＥＣＵ）１７の構造を説明する。その後、実施形態のコネクタ付きケース１の構成部品の材料を詳細に説明する。
図１〜図３は、ケース２の開口部２７が紙面下方を向くようにケース２が配置された状態を示す。図４は、ケース２の開口部２７が紙面上方を向くようにケース２が配置された状態を示す。
図３は、主としてケース２及びフード部５の断面を示し、中子部４の本体部４１は外観を示す。
【００４６】
（概要）
実施形態のコネクタ付きケース１は、ケース２と、ケース２に固定されるコネクタ部３とを備える（図１）。ケース２は、開口部２７を有する容器状の部材であり（図４）、金属で構成される。ケース２の開口部２７を塞ぐようにカバー７０が組み付けられる（図２，図４）。ケース２及びカバー７０は、その内部空間に回路基板７１を収納する（図２）。コネクタ部３は複数の端子４０を備える。これら端子４０は、ケース２内の回路基板７１と、ケース２外の外部機器（例、ワイヤーハーネス８）とを電気的に接続する。回路基板７１は、例えばエンジン等の電子機器を制御する回路を備える。このようなコネクタ付きケース１は、上述のようにカバー７０と共に回路基板７１を収納して、コントロールユニット、例えばＥＣＵ１７の構成部材として利用される。
【００４７】
実施形態のコネクタ付きケース１は、ケースとカバーとでコネクタを挟むという上述の従来の構造とは異なる。詳しくは、ケース２は、貫通孔２２を有する（図３、図４）。コネクタ部３は、ケース２の貫通孔２２を挿通する（図２、図３）。また、コネクタ部３は、ケース２内に配置される部分とケース２外に配置される部分とを有する。両部分がケース２に一体に支持される（図２，図３）。具体的には、コネクタ部３は、中子部４と、フード部５とを備える。中子部４は、複数の端子４０を支持する樹脂成形体である（図４も参照）。中子部４は、主としてケース２内に配置される。フード部５は、ケース２における貫通孔２２の周囲の領域と中子部４の一部とを一体に成形してなる樹脂成形体である（図３）。フード部５は、主としてケース２外に配置される。ここでの「ケース２における貫通孔２２の周囲の領域」とは、ケース２の外周面における貫通孔２２の周縁及びこの周縁を囲む環状の領域（図４のクロスハッチングを付した領域参照）、貫通孔２２の内周空間、ケース２の内周面における貫通孔２２の周縁及びこの周縁を含む環状の領域を含む。
【００４８】
特に、実施形態のコネクタ付きケース１は、ケース２とフード部５との間に介在する接着層６を備える。接着層６の構成材料は、非ジエン系ゴムとアミノ系シランカップリング剤とを含む接着剤である。上記の特定の接着剤からなる接着層６は、アルミニウム基合金等の金属からなるケース２と、ポリブチレンテレフタレート（ＰＢＴ）等の樹脂からなるフード部５との接合性に優れる。このような接着層６を備える実施形態のコネクタ付きケース１は、ヒートサイクルが繰り返し負荷される使用環境、例えばエンジンの直上といったエンジン近くに取り付けて使用できる。
【００４９】
（コネクタ付きケース）
〈ケース〉
ケース２は、図４に例示するように、底部２０と、底部２０から立設される枠状の側壁２１とを備え、底部２０との対向側が開口した箱状の容器が挙げられる。ケース２の内部空間は、所定の収納物、ここではコネクタ部３の一部（フード部５の一部及び中子部４）や回路基板７１等の収納空間に利用される。図１は、直方体状のケース２を例示するが、ケース２の形状、大きさ、後述するカバー７０の形状、大きさは、上記収納物の形状、大きさ等に応じて適宜調整するとよい。
【００５０】
ケース２は、側壁２１の一部に、ケース２の内外に抜ける貫通孔２２を備える。貫通孔２２の内周面は、コネクタ部３の中間部を保持することで（図３）、コネクタ部３の一端部をケース２内に収納し、コネクタ部３の他端部をケース２外に露出させる（突出させる）。
【００５１】
貫通孔２２の形状、大きさ、個数はコネクタ部３の形状、大きさ、個数に応じて調整すればよい。本例のケース２は、長方形状の貫通孔２２を一つ備えるが、複数でもよい。
【００５２】
その他、ケース２は、設置対象への取り付けに用いられる固定片２５を備えると、設置対象への固定を行い易く、取付作業性に優れる。上記設置対象は、代表的にはエンジン、例えば自動車のエンジンが挙げられる。図４は、直方体状のケース２の四隅から外方に突出する舌片状の部材が固定片２５である場合を例示する。固定片２５の形状、大きさ、個数、形成位置等は適宜変更できる。
【００５３】
ケース２は、ダイカスト材が挙げられる。ダイカスト法を利用すれば、底部２０と側壁２１とが一体に成形されてなる箱状のケース２を容易に製造することができる。箱状のケース２を製造し易い点で、コネクタ付きケース１は製造性に優れる。また、底部２０と側壁２１とが一体成形物であれば、ケース２はシール性にも優れる。後述のカバー７０もダイカスト材であれば、カバー７０も容易に製造できる上に、シール性にも優れる。なお、ケース２やカバー７０は、ダイカスト材以外でもよい（例、深絞り加工等の塑性加工材）。
【００５４】
〈カバー〉
カバー７０は、代表的には、ケース２と同様に、箱状の容器が挙げられる。なお、実施形態のコネクタ付きケース１、コネクタ付きワイヤーハーネス１０は、回路基板７１の収納前の状態ではカバー７０を備えておらず、ケース２は開口した状態である。
【００５５】
ケース２及びカバー７０は、各開口縁から外方に延設されるフランジ部（図示せず）を備えると組み付け易い。ケース２のフランジ部とカバー７０のフランジ部との間に接着剤（図示せず）が介在する場合には、シール性が高められる。
【００５６】
〈コネクタ部〉
《端子》
端子４０は、代表的には、銅や銅合金等の導電性材料で構成された棒状（ピン状）の部材である。端子４０は、回路基板７１との接続端（一端）と、外部機器との接続端（他端）とを備える。複数の端子４０は、図４に例示するように、所定の間隔で一直線上に並べられ、更にこの端子群が多段に配列される。また、各端子４０は、端部が所定の方向に向くように適宜屈曲される。複数の端子４０は、上述の配列及び屈曲状態が維持されると共に、回路基板７１及び外部機器と接続可能なように、中子部４（本体部４１）に支持される。端子４０の個数、配列、屈曲状態等は適宜変更できる。
【００５７】
コネクタ付きケース１において、端子４０の回路基板７１との接続端（一端）は、ケース２内に配置される。端子４０における外部機器との接続端（他端）は、ケース２の貫通孔２２を介してケース２外に臨むように配置される。代表的には、図１，図３に示すように、端子４０の中間部が貫通孔２２を挿通し、端子４０の他端は、ケース２外に配置される。
【００５８】
《中子部》
中子部４は、複数の端子４０の中間部を保持すると共に、各端子４０の両端部を露出させた状態で支持する部材である（図３，図４）。本例の中子部４は、端子４０が圧入等によって固定された支持板４２（図３）と、本体部４１と、仕切り部４３とを備える。本体部４１は、支持板４２の周縁部の少なくとも一部を支持する部材である。本体部４１がケース２の所定の位置に配置されることで、支持板４２に保持される端子４０の各端部が所定の向きに配置される。図３は、支持板４２の表裏面が貫通孔２２の軸方向に平行するように支持板４２がケース２内に配置される状態を例示する。なお、図２，図４は、本体部４１及び支持板４２を簡略化して、直方体で示す。仕切り部４３は、本体部４１の外周面から突出する平板状の部材である。仕切り部４３は、隣り合う端子群間に介在されて（図１）、端子群間の電気絶縁性を高める。中子部４は、例えば、上述の端子４０が固定された板材に対して射出成形する（インサート成形する）ことで製造することが挙げられる。
【００５９】
中子部４の形状、大きさ等は端子４０の個数、配列状態等に応じて適宜調整するとよい。また、本例のコネクタ付きケース１は、一つの中子部４を備える場合を示すが、複数の中子部４を備えてもよい。
【００６０】
《フード部》
フード部５は、中子部４に一体化されて、中子部４と共にコネクタ部３を構成する部材である。フード部５は、ケース２外に配置される部分を含む。フード部５におけるケース２外に配置される部分は、複数の端子４０における外部機器との接続端を機械的に保護する機能、端子４０と外部機器との接続時に外部機器を接続端に案内する機能等を有する。フード部５は、例えば、ケース２及び中子部４に対して射出成形する（インサート成形する）ことで製造することが挙げられる。
【００６１】
本例のフード部５は、本体部５０と、外フランジ部５１と、挿通部５２と、内フランジ部５３と、連結部５４とを備え（図３）、これらが連続した一体成形物である。また、本例のフード部５は貫通孔２２の内周形状に沿った概ね筒状の部材である（図１）。本体部５０及び外フランジ部５１は、ケース２外に配置される（図１，図３）。挿通部５２は、貫通孔２２の内周面に接して配置される（図３）。内フランジ部５３及び連結部５４は、ケース２内に配置される（図３）。
【００６２】
本例の本体部５０は、端子４０における外部機器との接続端を囲む筒状の部分である。本体部５０は、ケース２の外周面における貫通孔２２の周縁を囲む環状の領域から、貫通孔２２の軸方向に沿って突出するように設けられる。本体部５０は、上記端子４０の端部の機械的保護及び環境からの保護、コネクタ付きケース１が設置された場合に周囲の部材と端子４０との電気絶縁性の向上、外部機器の接続作業性の向上等に寄与する。
【００６３】
外フランジ部５１は、本体部５０の周縁から本体部５０の軸方向（本例では貫通孔２２の軸方向に実質的に一致する）に直交する方向に延設される環状の部分である。外フランジ部５１は、ケース２の外周面における貫通孔２２の周縁を囲む環状の領域に接して配置される。外フランジ部５１を備えるフード部５は、ケース２及び接着層６との接合面積を増大でき、ケース２に良好に一体化できる。また、フード部５の表面積の増大により、シール性も高められる。外フランジ部５１の大きさ、後述する内フランジ部５３の大きさは、貫通孔２２の大きさに応じて調整するとよい。
【００６４】
挿通部５２は、貫通孔２２の内周空間における内周面側の領域を埋めるように設けられる。また、挿通部５２は、フード部５におけるケース２外に配置される部分と、ケース２内に配置される部分とを一体化する。本例では、挿通部５２、上述の外フランジ部５１及び本体部５０という三つの部分が連続した内部空間を形成する。上記内部空間が本体部５０の軸方向に一様な大きさであって、端子４０に接触しない大きさを有するように、上記三つの部分の厚さ等が調整される（図３）。
【００６５】
内フランジ部５３は、挿通部５２の周縁から本体部５０の軸方向に直交する方向に延設される環状の部分である。内フランジ部５３は、ケース２の内周面における貫通孔２２の周縁を囲む環状の領域に接して配置される。また、内フランジ部５３と上述の外フランジ部５１とは、ケース２の側壁２１を挟むように設けられる（図３）。このことからも、フード部５は、ケース２と強固に一体化できる上に、シール性もより高められる。
【００６６】
連結部５４は、中子部４とフード部５とを一体化する部分である（図３）。本例の連結部５４は、中子部４の一部であって端子４０に干渉しない箇所を覆うように環状に設けられている。連結部５４の形状、大きさは、中子部４の形状、大きさに応じて適宜調整するとよい。
【００６７】
〈接着層〉
接着層６は、ケース２とコネクタ部３のフード部５との間に介在する（図２、図３）。この接着層６によって、ケース２とフード部５との接合性が高められる上に、シール性も高められる。本例のコネクタ付きケース１は、ケース２の外周面における貫通孔２２の周縁を囲む環状の領域（図４にクロスハッチングを付して示す領域参照）と、外フランジ部５１との間に接着層６を備える。
【００６８】
（コネクタ付きワイヤーハーネス）
実施形態のコネクタ付きワイヤーハーネス１０は、実施形態のコネクタ付きケース１と、コネクタ部３の端子４０の端部（他端）に接続されるワイヤーハーネス８とを備える（図２）。端子４０の一端は回路基板７１に接続される。この端子４０を介してワイヤーハーネス８の一端は、回路基板７１に電気的に接続される。ワイヤーハーネス８の他端は、回路基板７１に制御される電子機器に電気的に接続される。
【００６９】
〈ワイヤーハーネス〉
ワイヤーハーネス８は、一つ以上の電線８０と、電線８０の各端部に取り付けられるコネクタ８１，８２とを備える。電線８０は、導体と、電気絶縁層とを備える。導体は、代表的には、銅やアルミニウム、これらの合金等の導電性材料から構成される。電気絶縁層は、樹脂等の電気絶縁材料から構成され、導体の外周を覆う。図２は、一つの電線８０を備える場合を例示するが、ワイヤーハーネス８は複数の電線８０を備えてもよい。コネクタ８１，８２には、適宜な雄コネクタ、雌コネクタが利用できる。
【００７０】
図２に例示するようにワイヤーハーネス８のコネクタ８１（例、雄コネクタ）と、コネクタ付きケース１のコネクタ部３（例、雄コネクタ）との間に、別途、コネクタ８３（例、雌コネクタ）が介在してもよい。
【００７１】
ワイヤーハーネス８の全長Ｌ８（ここではコネクタ８１，８２を除く電線８０の全長）は、回路基板７１から電子機器までの距離に応じて調整するとよい。コネクタ付きワイヤーハーネス１０の一例として、ワイヤーハーネス８の全長Ｌ８が８００ｍｍ未満である形態が挙げられる。上記全長Ｌ８が短いほど、ワイヤーハーネス８を含めたＥＣＵ１７を小型、軽量にできる。そのため、上記全長Ｌ８は、７００ｍｍ以下、更に５００ｍｍ以下、３００ｍｍ以下、２５０ｍｍ以下でもよい。
【００７２】
上記全長Ｌ８が８００ｍｍ未満である形態は、回路基板７１から電子機器までの距離が短い場合に利用できる。例えば、回路基板７１がエンジンの電子機器を制御するものであれば、コネクタ付きワイヤーハーネス１０は、エンジンの直上といったエンジン近くに配置されることが挙げられる。この場合、回路基板７１は、エンジンの上部に設けられる電子機器、例えば燃料噴射を行うインジェクタ用のコイル、点火プラグ等を制御できる。
【００７３】
（エンジンコントロールユニット（ＥＣＵ））
実施形態のＥＣＵ１７は、実施形態のコネクタ付きケース１又は実施形態のコネクタ付きワイヤーハーネス１０と、ケース２に収納され、端子４０の一端に接続される回路基板７１とを備える（図２）。代表的には、ＥＣＵ１７は、カバー７０を備え、ケース２とカバー７０とで回路基板７１を収納する。回路基板７１は、端子４０の他端に接続されるワイヤーハーネス８を介してエンジンの電子機器に接続される。この接続によって、上記電子機器は、回路基板７１によって所定の制御がなされる。
【００７４】
回路基板７１がエンジンの燃料噴射及びエンジンの点火の少なくとも一方の制御を行うものであれば、上述のようにＥＣＵ１７をエンジンの直上に配置できる。この場合、ワイヤーハーネス８の全長Ｌ８を短くすることができる。
【００７５】
（構成材料）
〈接着層〉
接着層６の構成材料は、非ジエン系ゴムとアミノ系シランカップリング剤とを含む接着剤である。この特定の接着剤は、金属、例えばアルミニウム基合金等との接合性に優れる上に、樹脂、例えばＰＢＴ等との接合性にも優れる。そのため、上記特定の接着剤からなる接着層６によって接合されるケース２及びフード部５は、使用時にヒートサイクルが負荷される場合、更にはヒートサイクル及び振動が繰り返し負荷される場合でも、接合状態を良好に維持できる。例えばエンジンの直上といったエンジン近くに配置される場合でも、接着層６によって、ケース２とフード部５との接合状態が維持されて、ケース２とフード部５とが剥離し難い。また、上記特定の接着剤はシール性にも優れる。そのため、上記特定の接着剤からなる接着層６を備えるコネクタ付きケース１やコネクタ付きワイヤーハーネス１０は、シール性に優れるＥＣＵ１７を構築できる。
【００７６】
更に、上述の特定の接着剤は、以下の点から、コネクタ付きケース１の製造性の向上にも寄与する。
（１）上記特定の接着剤は、ケース２がＳｉを含むＡｌ基合金からなるダイカスト材である場合にチル層の除去といった表面処理を行わなくても、ケース２とフード部５とを強固に接着できる。そのため、上記表面処理が不要である。
（２）上記特定の接着剤は、射出成形時の圧力及び熱によって硬化可能である。そのため、射出成形時に、フード部５の成形と、接着層６の硬化及びケース２とフード部５との接合とを同時に行うことができる。従って、独立した硬化工程が不要である。
【００７７】
ここでの「非ジエン系ゴム」とは、主鎖に炭素−炭素二重結合を含まないゴムである。非ジエン系ゴムは、ＪＩＳ  Ｋ  ６３９７（２００５年）のゴムの分類において、Ｏグループのゴムが挙げられる。Ｏグループのゴムとは、主鎖に炭素及び酸素をもつゴムである。非ジエン系ゴムの具体例として、エピクロロヒドリンゴム、ブチルゴム、エチレンプロピレンゴム、ウレタンゴム、シリコーンゴム、クロロスルフォン化ゴム、塩素化ポリエチレン、アクリルゴム、フッ素ゴム等が挙げられる。エピクロロヒドリンゴムには、エピクロロヒドリンのホモポリマー、エチレンオキシドとエピクロロヒドリンとのゴム状共重合体があり、いずれを利用してもよい。エピクロロヒドリンゴム以外のＯグループのゴムは、例えば、エチレンオキシドとエピクロロヒドリンとのゴム状共重合体、エピクロロヒドリンとアリルグリシジルエーテルとのゴム状共重合体、エチレンオキシドとエピクロロヒドリンとアリルグリシジルエーテルとのゴム状共重合体等が挙げられる。その他、市販の非ジエン系ゴムの接着剤を含んでもよい。
【００７８】
上述の特定の接着剤は、例えば接着剤を１００質量％として、非ジエン系ゴムを５０質量％以上含むことが挙げられる。非ジエン系ゴムの含有量が５０質量％以上である接着剤は、非ジエン系ゴムを適切に含むため、特に樹脂製のフード部５との接合性を高め易い。上記含有量が５５質量％以上、更に６０質量％以上、６５質量％以上である接着剤は、フード部５との接合性をより高め易い。上記含有量が例えば８０質量％以下である接着剤は、フード部５との良好な接合性を有しつつ、塗布作業も行い易く好ましい。
【００７９】
アミノ系シランカップリング剤の含有量は、例えば接着剤を１００質量％として０．５質量％以上２質量％以下が挙げられる。上記含有量が０．５質量％以上である接着剤は、アミノ系シランカップリング剤を含まない場合に比較して、特に金属製のケース２との接合性を高め易い。上記含有量が２質量％以下である接着剤は、非ジエン系ゴムとアミノ系シランカップリング剤とが反応し過ぎることを抑制し易い。そのため、接着剤中にアミノ系シランカップリング剤が均一的に分散され易い。このような接着剤からなる接着層６は、ケース２との接合性を高められる。上記含有量が０．７質量％以上、更に０．９質量％以上である接着剤は、接着層６とケース２との接合性をより高められる。上記含有量が１．８質量％以下、更に１．５質量％以下であれば、接着剤中にアミノ系シランカップリング剤が分散され易い。
【００８０】
接着層６の厚さは例えば０．１ｍｍ以上０．５ｍｍ以下が挙げられる。上記厚さが０．１ｍｍ以上であれば、接着層６によって、ケース２とフード部５とが接合状態を維持できる上に、シール性にも優れる。上記厚さが０．５ｍｍ以下であれば、接着層６が厚過ぎて変形することに起因するシール性の低下を防止して、良好なシール性が維持され易い。上記厚さは０．１５ｍｍ以上０．４５ｍｍ以下、更に０．４０ｍｍ以下、０．３５ｍｍ以下、０．３０ｍｍ以下でもよい。
【００８１】
〈樹脂組成物〉
中子部４及びフード部５を構成する樹脂組成物は、例えば、ＰＢＴといった熱可塑性樹脂を含むものが挙げられる。特に、樹脂組成物を１００質量％として、熱可塑性樹脂を５０質量％超含む、即ち熱可塑性樹脂を主体とする樹脂組成物は、射出成形性に優れる。そのため、上記樹脂組成物を用いれば、中子部４やフード部５を容易に製造することができる。中子部４及びフード部５を構成する材料は、公知の樹脂組成物でもよい。
【００８２】
中子部４の構成材料とフード部５の構成材料とは実質的に同じであることが挙げられる。この場合、中子部４とフード部５との両者が一体化された状態が良好に維持される。上記両者において、熱膨張係数等の特性が実質的に等しいため、ヒートサイクルを受けても、熱伸縮状態が等しくなり易いからである。また、フード部５を射出成形で製造すれば、射出成形時の熱等を利用して、上記両者が良好に接合される。このことからも、上記両者が一体化された状態が良好に維持される。更に、射出成形時に、フード部５の成形と、フード部５と中子部４との一体化とを同時に行うことができる。この点で、この形態は製造性にも優れる。なお、中子部４の構成材料とフード部５の構成材料とが異なっていてもよい。
【００８３】
特に、フード部５を構成する樹脂組成物として、ＰＢＴとポリエチレンテレフタレート（ＰＥＴ）とを含むものが挙げられる。ＰＢＴとＰＥＴとを含む樹脂組成物は、上述の特定の接着剤からなる接着層６との接着性に優れる。また、上記樹脂組成物は、ＰＥＴを含まない場合に比較して靭性に優れる。そのため、上記樹脂組成物は、金属、例えばアルミニウム基合金に接して設けられても反り難い。更に、上記樹脂組成物は、上記金属に接して設けられて、ヒートサイクルが繰り返し負荷される使用環境でも、クラックが生じ難い。このような樹脂組成物がフード部５の構成材料であれば、エンジン近くに配置されても、接着層６によって、フード部５と金属製のケース２との接合状態が良好に維持される。その結果、シール性も高められる。また、フード部５にクラックが生じ難いことからも、上記接合状態が良好に維持される。ＰＢＴとＰＥＴとを含む樹脂組成物は中子部４の構成材料にも利用できる。
【００８４】
ＰＢＴとＰＥＴとを含む樹脂組成物は、ＰＢＴを最も多く含むと射出成形性に優れ、フード部５等を製造し易い。例えば、上記樹脂組成物におけるＰＢＴの含有量は、ＰＥＴ１００質量部に対して、１５０質量部以上４００質量部以下が挙げられる。ＰＢＴの含有量が上記範囲である樹脂組成物は、靭性の向上によるクラックの発生低減効果、反りの低減効果を有しつつ、良好な射出成形性も有する。
【００８５】
ＰＢＴとＰＥＴとを含む樹脂組成物は、更に、充填剤を含んでもよい。充填剤は、例えば、ガラスファイバ及びガラスフレークの少なくとも一方が挙げられる。ガラスファイバは、細長い針状のガラス材であり、上記樹脂組成物の強度の向上に寄与する。ガラスフレークは、鱗片状のガラス材であり、上記樹脂組成物における熱伸縮に関する異方性を低減して反りの低減に寄与する。上記充填剤の含有量は、例えば、上記樹脂組成物１００質量部に対して、２０質量部以上６０質量部以下が挙げられる。上記含有量が上記範囲である樹脂組成物は、強度の向上効果、反りの低減効果を有しつつ、良好な射出成形性を維持し易い。ガラスファイバ及びガラスフレークの双方を含む場合、両者の質量割合は、例えばガラスファイバ：ガラスフレーク＝６〜８：４〜２が挙げられる。
【００８６】
ＰＢＴとＰＥＴとを含む樹脂組成物は、更に、エラストマを含んでもよい。エラストマを含むことで、靭性をより高められ、フード部５等がより反り難い。エラストマの含有量は、例えば、上記樹脂組成物１００質量部に対して１質量部以上５０質量部以下が挙げられる。その他、ＰＢＴとＰＥＴとを含む樹脂組成物は、耐加水分解性を高める添加剤、例えば、エポキシ樹脂、カルボジイミドを含んでもよい。エポキシ樹脂等の含有量は、例えば、上記樹脂組成物１００質量部に対して１質量部以上２０質量部以下が挙げられる。
【００８７】
その他、ＰＢＴとＰＥＴとを含む樹脂組成物５５の相構造は、図５に例示するように海島構造であって、海部５６がＰＢＴを主体とし、島部５７がＰＥＴを主体とすることが挙げられる。この場合、クラックがより生じ難く、反りも生じ難い。ＰＢＴに対してＰＥＴが均一的に分散しているからである。ここでの「海部５６がＰＢＴを主体とする」とは、海部５６の構成成分を１００質量％として８０質量％以上がＰＢＴであることをいう。ここでの「島部５７がＰＥＴを主体とする」とは、島部５７の構成成分を１００質量％として８０質量％以上がＰＥＴであることをいう。上記海島構造は、例えば、製造過程でＰＢＴに対してＰＥＴが均一的に分散するように、溶融状態の樹脂組成物を十分に混合することが挙げられる。
【００８８】
〈ケース〉
ケース２の構成材料は、金属が挙げられる。金属の一例として、アルミニウム基合金（以下、Ａｌ基合金と呼ぶ）が挙げられる。ここでの「Ａｌ基合金」とは、Ａｌ基合金を１００質量％として、添加元素を含み、残部がＡｌ及び不可避不純物からなる合金をいう。Ａｌの含有量は、５０質量％超、更に６０質量％以上、７０質量％以上が挙げられる。Ａｌ基合金は、鉄基合金等に比較して軽量である。そのため、Ａｌ基合金からなるケース２は軽量であり、コネクタ付きケース１の軽量化に寄与する。また、Ａｌ基合金は、鉄基合金等に比較して熱伝導性に優れる。そのため、Ａｌ基合金からなるケース２は熱伝導性に優れる。このようなケース２に接して設けられるコネクタ部３及び接着層６は、ケース２に放熱し易く、熱が籠り難い。従って、Ａｌ基合金からなるケース２を備えるコネクタ付きケース１は、ヒートサイクルに伴う接着層６の熱変性等を低減でき、ケース２とフード部５との接合状態を良好に維持できる。Ａｌ基合金は公知の組成のものを利用できる。
【００８９】
Ａｌ基合金は、例えば添加元素としてＳｉを１質量％以上３０質量％以下含むものが挙げられる。Ｓｉを上記の範囲で含むＡｌ基合金の熱膨張係数が比較的小さいことで、上述の特定の接着剤の熱膨張係数との差が小さくなり易い。そのため、上記特定の接着剤からなる接着層６は、上記Ａｌ基合金からなるケース２との接着界面で破壊すること（剥離すること）を抑制し易い。その結果、上記接着層６によって、ケース２とフード部５とは、接合状態を良好に維持できる。また、上記Ａｌ基合金は、鋳造性（離型性）に優れるため、ダイカスト法によってケース２を製造し易い。ケース２を製造し易い点で、コネクタ付きケース１は製造性により優れる。Ｓｉを上記の範囲で含むＡｌ基合金として、例えば、ＪＩＳ  Ｈ  ５３０２（２００６年）に規格されるＡＤＣ１、ＡＤＣ３、ＡＤＣ１０、ＡＤＣ１２、ＡＤＣ１４等が挙げられる。
【００９０】
ここで、Ｓｉを上述の範囲で含むＡｌ基合金からなるダイカスト材は、一般に、その表面にチル層（図示せず）を備える。チル層は離型性を高める。しかし、チル層を有するダイカスト材に樹脂を射出成形すれば、上記ダイカスト材と樹脂成形体とが密着し難い。そのため、上記ダイカスト材に樹脂を射出成形する場合には、チル層を除去するために表面処理（例、ブラスト処理）を施すことが望ましい。これに対し、上述の特定の接着剤は、チル層を有していてもケース２とフード部５とを良好に接合できる。そのため、コネクタ付きケース１は、チル層の除去といった表面処理を行わずに、接着層６を備えられる。上記表面処理の省略により、工程数を少なくすることができる。上記表面処理を省略した場合、ケース２の表面における接着層６の形成領域は、チル層を備える。即ち、接着層６の直下にチル層が存在することは、上記表面処理を省略したことを示す根拠の一つになる。
【００９１】
［製造方法］
実施形態のコネクタ付きケース１は、フード部５と中子部４とを段階的に製造すればよい。例えば、コネクタ付きケース１は、以下の工程を備える製造方法によって製造することが挙げられる（図４参照）。
【００９２】
（第一工程）貫通孔２２を有するケース２と、複数の端子４０を支持する中子部４とを用意する。
（第二工程）前記ケース２の外周面における貫通孔２２の周囲の領域に接着層６０を形成する。接着層６０は、非ジエン系ゴムとアミノ系シランカップリング剤とを含む接着剤によって形成する。なお、図４は分かり易いように接着層６０にクロスハッチングを付して示す。
（第三工程）前記ケース２の貫通孔２２を介して、前記複数の端子４０の端部が前記ケース２外方に臨むように前記ケース２の内部空間に前記中子部４を配置した状態で、前記ケース２における貫通孔２２の周囲の領域に樹脂組成物を射出成形する。この工程では、フード部５を成形すると共に前記中子部４の一部と前記フード部５とを一体化する。また、この工程では、接着層６０を硬化して、接着層６によってケース２とフード部５とを接合する。
【００９３】
以下、各工程を簡単に説明する。
上記（第一工程）では、上述のようにケース２はダイカスト法等によって製造することが挙げられる。中子部４は、上述のように複数の端子４０を所定の配列・屈曲状態に支持する部材に対して、射出成形する（インサート成形する）ことで製造することが挙げられる。
【００９４】
上記（第二工程）では、半硬化状態の接着層６０を形成することが挙げられる。例えば、上述の特定の接着剤を上述の貫通孔２２の周囲の領域に塗布した後、加熱して半硬化状態にすることが挙げられる。
【００９５】
上記（第三工程）では、例えば、ケース２外からケース２の外周面に樹脂組成物を射出成形して、ケース２外にフード部５の本体部５０、外フランジ部５１を成形する。また、例えば、ケース２外からケース２の貫通孔２２を経てケース２内にも樹脂組成物を射出して、挿通部５２、内フランジ部５３、連結部５４を成形する。連結部５４の成形によって、中子部４とフード部５とが一体化される。更に、例えば、ケース２外から貫通孔２２を経てケース２内に樹脂組成物を連続して射出することで、本体部５０から連結部５４まで連続した一体成形物が成形される。射出成形前のケース２は、例えば成形用の金型と同等程度に予備加熱されてもよい。ケース２を予め加熱しておくことによって、樹脂組成物が流動し易い。そのため、フード部５が高精度に成形され、フード部５の製造性に優れる。予備加熱は、上述の接着剤を半硬化状態にする加熱を利用してもよい。
【００９６】
更に、射出成形時の圧力及び熱によって半硬化状態の接着層６０を硬化して接着層６とする。ケース２とフード部５とは、硬化された接着層６によって接合される。
【００９７】
（主な効果）
実施形態のコネクタ付きケース１及びコネクタ付きワイヤーハーネス１０は、非ジエン系ゴムとアミノ系シランカップリング剤とを含む接着剤からなる接着層６を備える。そのため、ヒートサイクル、更には振動が繰り返し負荷される使用環境であっても、接着層６によって、ケース２とフード部５とが接合された状態が維持される。即ち、ケース２とコネクタ部３とが一体化された状態が維持される。従って、実施形態のコネクタ付きケース１及びコネクタ付きワイヤーハーネス１０は、エンジン直上といったエンジン近くに配置できる。エンジン直上等に配置される場合、ワイヤーハーネス８の全長Ｌ８を短くすることができる（例、８００ｍｍ未満）。その結果、ワイヤーハーネス８を含めたＥＣＵ１７が小型、軽量である。コネクタ付きケース１、コネクタ付きワイヤーハーネス１０、ＥＣＵ１７が自動車のエンジンに設置される場合、小型、軽量なＥＣＵ１７は、燃費の向上に寄与する。
【００９８】
［試験例１］
種々の組成の接着層を形成した金属部材に樹脂組成物を射出成形した試料を作製して、接着層を介した金属部材と樹脂成形体との接着性を調べた。
【００９９】
（試料の作製）
この試験では、図６Ｂ，図６Ｃに示すように、金属片１０２と、接着層１０６と、樹脂成形体１０５とを備える試験片１００を作製する。図６Ｂは、試験片１００を金属片１０２の厚さ方向から平面視した状態を示す。図６Ｃは、試験片１００を金属片１０２の厚さ方向（又は金属片１０２と樹脂成形体１０５との積層方向）に直交する方向から側面視した状態を示す。図６Ａ〜図６Ｃは、分かり易いように、接着層１０６にクロスハッチングを付して示す。また、図６Ｃにおいて、接着層１０６は、実際の厚みよりも誇張して示す。
【０１００】
金属片１０２は、ＡＤＣ１２からなるダイカスト法で製造された金属板であり、市販品である。ＡＤＣ１２は、Ｓｉを９．６質量％〜１２．０質量％の範囲で含むＡｌ基合金である。金属片１０２は、長さ５０ｍｍ×幅２０ｍｍ×厚さ２ｍｍの長方形の板である。金属片１０２の一面をアルコールで脱脂する。ここでは、サンドブラスト等の表面処理は行わない。そのため、金属片１０２の表面及びその近傍はチル層を備える。なお、チル層の確認には、金属片１０２の断面の顕微鏡観察が利用できる。この観察には、走査型電子顕微鏡（ＳＥＭ）、金属顕微鏡等を利用することが挙げられる。
【０１０１】
上述の脱脂後の金属片１０２の一面において、金属片１０２の長辺方向の一端縁（一方の短辺縁）から１０ｍｍの位置に、長さ１０ｍｍ×幅２０ｍｍ×厚さ０．２ｍｍの接着層１０６を形成する（図６Ａ）。接着層１０６に用いた接着剤を表１に示す。塗布によって接着剤を所定の位置に設けた後、予備加熱を行って、半硬化状態の接着層１０６を形成する。いずれの試料も、予備加熱条件は、加熱温度が１５０℃、加熱時間が３０分である。
【０１０２】
〈接着層〉
試料Ｎｏ．１〜Ｎｏ．８の接着剤は、エピクロロヒドリンゴムを含む市販の接着剤である。
試料Ｎｏ．１〜Ｎｏ．７の接着剤は、更に、以下のシランカップリング剤を含む。試料Ｎｏ．８の接着剤は、シランカップリング剤を添加していない。
各試料の接着剤は、表１のシランカップリング剤の欄に丸印が付されたものを含む。ハイフン「−」は、含まないことを意味する。
試料Ｎｏ．１，Ｎｏ．２の接着剤は、３−アミノプロピルトリメトキシシランを含む。
試料Ｎｏ．３の接着剤は、ビニルトリメトキシシランを含む。
試料Ｎｏ．４の接着剤は、３−グリシドキシプロピルトリメトキシシランを含む。
試料Ｎｏ．５の接着剤は、３−メタクリロキシプロピルトリメトキシシランを含む。
試料Ｎｏ．６の接着剤は、３−アクリロキシプロピルトリメトキシシランを含む。
試料Ｎｏ．７の接着剤は、３−メルカプトプロピルトリメトキシシランを含む。
試料Ｎｏ．１，Ｎｏ．２のシランカップリング剤は、アミノ系シランカップリング剤である。試料Ｎｏ．３〜Ｎｏ．７のシランカップリング剤は、アミノ系シランカップリング剤ではない。
接着剤を１００質量％として、各試料のシランカップリング剤の含有量は１質量％であり、各試料のエピクロロヒドリンゴムの含有量は６５質量％以上である。
【０１０３】
〈樹脂成形体〉
上述の接着層１０６に重複するように、樹脂成形体１０５を射出成形（インサート成形）によって形成する（図６Ａの矢印参照）。樹脂成形体１０５は、長さ５０ｍｍ×幅１０ｍｍ×厚さ２ｍｍの長方形の板である。樹脂成形体１０５の一端縁（一方の短辺縁）が接着層１０６の縁に重なるように（図６Ｂ）、金属片１０２の上に樹脂成形体１０５を形成する（図６Ｃ）。試験片１００は、金属片１０２、接着層１０６、樹脂成形体１０５が順に積層されて構成される。この積層体の一端が金属片１０２の一端部で構成される。上記積層体の他端が樹脂成形体１０５の他端部で構成される。いずれの試料の樹脂組成物においても射出成形の条件は、ＰＢＴ等の射出成形に利用されている一般的な条件を利用できる。なお、各試料の樹脂組成物は、射出成形前の状態において、十分に乾燥させておき、射出成形に用いる。
【０１０４】
試料Ｎｏ．２以外の試料の樹脂組成物は、ＰＢＴを含む市販品であり、従来、コネクタの構成材料に利用されているものである。この樹脂組成物は、ＰＢＴとポリカーボネート（ＰＣ）とを含むと共に、充填剤としてガラスファイバ及びガラスフレークを含む。充填剤の含有量は樹脂組成物を１００質量部として、４０質量部である。上記樹脂組成物は、ＰＥＴ、エラストマ、エポキシ樹脂を含まない。表１は、上記樹脂組成物をＰＢＴ＋ＰＣと示す。
【０１０５】
試料Ｎｏ．２の樹脂組成物は、ＰＢＴとＰＥＴとを含む。また、この樹脂組成物は、充填剤として、ガラスファイバ及びガラスフレークを含むと共に、エラストマ、エポキシ樹脂を含む。この樹脂組成物は、十分に混合して用いる。表１は、上記樹脂組成物をＰＢＴ＋ＰＥＴと示す。なお、エポキシ樹脂は省略してもよい。
ＰＢＴの含有量は、ＰＥＴ１００質量部に対して２３３質量部である。ＰＢＴ及びＰＥＴの合計含有量は、樹脂組成物１００質量部に対して５０質量部以上である。
充填剤の含有量は樹脂組成物１００質量部に対して、４０質量部である。両者の質量割合は、ガラスファイバ：ガラスフレーク＝６：４である。
エラストマの含有量は、樹脂組成物１００質量部に対して１０質量部である。
エポキシ樹脂の含有量は、樹脂組成物１００質量部に対して５質量部である。
【０１０６】
試料Ｎｏ．２の樹脂組成物からなる樹脂成形体は、ＰＢＴを主体とする海部と、ＰＥＴを主体とする島部とを有する海島構造を有する。いわば、ＰＢＴに対してＰＥＴが均一的に分散している。樹脂成形体の相構造の確認には、例えば、原子間力顕微鏡（ＡＦＭ）、透過型電子顕微鏡（ＴＥＭ）等を利用することが挙げられる。海部及び島部の成分分析には、例えばＴＥＭに付属されるエネルギー分散型Ｘ線分析装置（ＴＥＭ−ＥＤＸ）等を利用することが挙げられる。上記樹脂成形体における上記充填剤の含有量は、例えば樹脂成形体を加熱して樹脂成分等を揮発させて除去し、上記充填剤を採取して測定することが挙げられる。
【０１０７】
その他、接着層の成分分析、樹脂成形体におけるＰＢＴの含有量の測定、エラストマの含有の有無等の成分分析には、例えば、核磁気共鳴分光法（ＮＭＲ）を利用することが挙げられる。接着層の組成、樹脂成形体の組成は、原料に用いた接着剤、樹脂組成物の組成を実質的に維持する。
【０１０８】
（インサート成形による接着の可否）
作製した各試験片１００において、接着層１０６を介して、金属片１０２と樹脂成形体１０５とが接着されたか否かを調べた。接着できた試料をＧ、接着できなかった試料をＢとして評価し、評価結果を表１に示す。
【０１０９】
（せん断引張試験）
インサート成形によって、接着層１０６を介して金属片１０２と樹脂成形体１０５とを接着できた試験片１００について、せん断引張試験を行う。ここでは、射出成形後、各試験片１００を常温（ここでは２０℃程度）に保持して１日静置した後、市販の恒温槽を備えるオートグラフを用いて、試験を行う。試験条件を以下に示す。
試験環境：−４０℃（低温）、１２５℃（高温）
引張速度：１０ｍｍ／ｍｉｎ
測定数（Ｎ数）：各試験環境でＮ＝５
ここでは、上述の試験環境において、試験片１００の破壊形態を確認する。凝集破壊又は母材破壊の場合はＧ、界面破壊の場合はＢとして評価する。５回の測定のうち、界面破壊が１回以上あれば、Ｂとして評価する。評価結果を表１に示す。また、上述の試験環境において、試験片１００毎にせん断歪み（％）を求め、更に５回の平均値を求める。
【０１１０】
接着層１０６のせん断歪み（％）は、{（破断時の変位量）／（試験前の接着層１０６の厚さｔ０（ｍｍ））}×１００によって求める。ここでの破断時の変位量（ｍｍ）は、樹脂成形体１０５の端部が試験前の位置から破断するまでに移動した距離である。
【０１１１】
試料Ｎｏ．８は、市販の接着剤を用いると共に、従来、コネクタの構成材料に利用されている樹脂組成物を用いており、標準的な試料といえる。そこで、試料Ｎｏ．８のせん断歪みを基準値（１．００）として、各試料のせん断歪みの相対値を表１に示す。相対値が１超であれば、試料Ｎｏ．８よりもせん断歪みが大きく、この試験片１００は、接着層１０６によって、金属片１０２と樹脂成形体１０５とを良好に接着できるといえる。
【０１１２】
【表１】
2020155393.tif 000003
【０１１３】
表１に示すように試料Ｎｏ．１，Ｎｏ．２の接着剤は、金属片にチル層を除去するための表面処理を行わなくても、金属片と樹脂成形体との接合性に優れることが分かる。このことは、高温でも低温でも破壊形態が凝集破壊又は母材破壊であることから裏付けられる。また、試料Ｎｏ．１，Ｎｏ．２では、せん断歪みが試料Ｎｏ．８よりも大きいことからも裏付けられる。これらのことから、非ジエン系ゴムとアミノ系シランカップリング剤とを含む接着剤は、コネクタに汎用されている樹脂組成物及び市販の接着剤を利用する場合に比較して、金属片と樹脂成形体とを良好に接合できるといえる。
【０１１４】
この試験では、非ジエン系ゴムとアミノ系シランカップリング剤とを含む接着剤は、アミノ系シランカップリング剤を０．５質量％以上２質量％以下の範囲で含むことからも、金属片と樹脂成形体とを良好に接合できたと考えられる。また、この接着剤は、ＰＢＴとＰＥＴとを含む樹脂組成物からなる樹脂成形体に対して、せん断歪みがより大きい（試料Ｎｏ．１，Ｎｏ．２を比較参照）。このことから、非ジエン系ゴムとアミノ系シランカップリング剤とを含む接着剤は、ＰＢＴとＰＥＴとを含む樹脂組成物との接合性により優れるといえる。更に、この接着剤は、インサート成形時の圧力及び熱を利用して金属片と樹脂成形体とを接合できることが分かる。
【０１１５】
［試験例２］
種々の組成の接着層を形成した金属板に樹脂組成物を射出成形した試料を作製して、接着層によるシール性を調べた。
【０１１６】
（試料の作製）
この試験では、図７に示すように金属板２０２と、樹脂成形体２０５と、接着層２０６とを備える試験部材２００を作製する。
ここでの金属板２０２は、試験例１と同様に市販のＡＤＣ１２からなるダイカスト材である。金属板２０２は、長さ１９０ｍｍ×幅９０ｍｍ×厚さ３．５ｍｍの長方形の板である。試験部材２００は、金属板２０２に貫通孔２２２を設け、貫通孔２２２の内外に連続するように樹脂成形体２０５を射出成形することで作製する。金属板２０２は、図３に示すケース２の側壁２１であって、貫通孔２２を有する箇所を模擬している。なお、図７は、試験部材２００を金属板２０２の厚さ方向に平行な平面で切断した断面において、金属板２０２における貫通孔２２２の一部及びその近傍の領域のみを拡大して示す。また、図７は、分かり易いように、各部材間の隙間を誇張して示す。上記隙間は、不可避的に設けられるものである。上記隙間の大きさはエア又は水分子が通過可能な程度である。接着層２０６がシール性に優れていれば、仮に上記隙間があっても、試験部材２００は、シール性に優れる。
【０１１７】
金属板２０２の一面（図７では紙面上面）をアルコールで脱脂する。ここでは、サンドブラスト等の表面処理は行わない。脱脂後の金属板２０２の一面における貫通孔２２２の周囲の領域に、接着剤を塗布した後、予備加熱を行って半硬化状態の接着層を形成する。半硬化状態の接着層を備える金属板２０２の一面側に中子部材２０７を配置する。ここでは、金属板２０２の一面側から図７の紙面上方に延びるように中子部材２０７を配置する。この状態で、金属板２０２の一面から、樹脂組成物を射出成形し（インサート成形し）、樹脂成形体２０５を作製する。この試験では、上述の半硬化状態の接着層を備える金属板２０２を８０℃に予熱してから、射出成形を行う。中子部材２０７は図１等に示す中子部４を模擬した直方体の樹脂成形体である。中子部材２０７を構成する樹脂組成物は、インサート成形に用いる樹脂組成物と同じである。なお、各試料の樹脂組成物は、射出成形前の状態において、十分に乾燥させておき、射出成形に用いる。
【０１１８】
樹脂成形体２０５は、図３に示すフード部５を模擬して、以下のように成形する。金属板２０２の一面に環状のフランジ部２１０と、中子部材２０７を覆う部分とを成形する。中子部材２０７の一端面が貫通孔２２２を臨むように、中子部材２０７を配置する。貫通孔２２２内に挿通部２１１を成形する。金属板２０２の他面（図７では紙面下面）側に、平坦な板状部２１２を成形する。板状部２１２は、挿通部２１１に連続し、中子部材２０７の一端面を覆うと共に、貫通孔２２２を封止する。板状部２１２の外縁側の領域は、金属板２０２の他面における貫通孔２２２の周囲の領域を覆う。つまり、板状部２１２の外縁側の領域とフランジ部２１０とは、金属板２０２を挟むように設けられる。金属板２０２の他面側が平坦であることで、試験部材２００における上記他面側は、後述のシリコーンゴムからなるシート材２２０を密着させ易い。フランジ部２１０の外形は、長方形の枠状である。
【０１１９】
作製した樹脂成形体のフランジ部２１０と金属板２０２の一面との間に接着層２０６が介在する。接着層２０６の厚さは、０．２ｍｍである。金属板２０２と樹脂成形体２０５とが接着層２０６によって良好に接合されており、接着層２０６がシール性に優れる試験部材２００であれば、後述するエアリーク試験を行った場合、金属板２０２の一面と他面との間で空気の漏れが生じない。例えば、図７の細線の矢印で示すように、金属板２０２の他面（図７では紙面下面）側から一面（図７では紙面上面）側に向かって空気を送っても、空気が金属板２０２の一面側に抜けない。一方、接着層２０６による接合が不十分であり、接着層２０６がシール性に劣る試験部材２００であれば、図７で二点鎖線の矢印で示すように、金属板２０２の他面側から送られた空気は、金属板２０２の一面側から漏れる。
【０１２０】
試験例２の試料Ｎｏ．１，Ｎｏ．２，Ｎｏ．８の接着剤及び樹脂組成物はそれぞれ、試験例１の試料Ｎｏ．１，Ｎｏ．２，Ｎｏ．８と同じである。試験例２の接着層の形成方法、予備加熱条件、射出成形条件等は、試験例１と同様である。表２に、接着剤の主成分、シランカップリング剤、樹脂組成物を示す。
【０１２１】
（エアリーク試験）
作製した各試料の試験部材２００について、市販のエアパルス式ディスペンサー（武蔵エンジニアリング株式会社製  ＭＬ−８０８ＧＸ）を用いて、エアリーク試験を行う。
ここでは、射出成形後、常温（ここでは２０℃程度）に保持して１日以上経過してから試験を行う。試験は、各試料の試験部材２００について、金属板２０２の他面側から空気を送り、金属板２０２の一面側（接着層２０６を有する側）から気泡が発生するか否かを目視確認する。
【０１２２】
各試料の試験部材２００において、金属板２０２の他面側を覆うようにシリコーンゴムからなるシート材２２０を取り付ける。シート材２２０にはエアホース（図示せず）を接続する。シート材２２０は、金属板２０２の他面側から周囲に、エアホースからの空気が漏れないようにするために試験部材２００に取り付ける。シート材２２０を備える試験部材２００を冶具２３０で固定して、水中に浸漬する。金属板２０２の一面側が上方、他面側が下方となるように、試験部材２００を水中に配置する。この配置状態で、エアホースから空気を注入する。上記空気は、シート材２２０と金属板２０２の他面との間に送られ、更に図７の細線の矢印で示すように金属板２０２と板状部２１２との隙間、貫通孔２２２と挿通部２１１との隙間を経て、接着層２０６側に流れる。上記空気の注入圧力を変化させて、金属板２０２の他面側から一面側に空気が通過して、一面側から水中に気泡が排出されるか否かを調べる。上記注入圧力は、５０ｋＰａ〜２００ｋＰａの範囲から選択する。気泡が排出されない場合をＧ、気泡が生じた場合をＢとして評価する。評価結果を表２に示す。
【０１２３】
【表２】
2020155393.tif 000004
【０１２４】
表２に示すように、非ジエン系ゴムとアミノ系シランカップリング剤とを含む接着剤は、シール性に優れることが分かる。
【０１２５】
上述の試験例１，２から、非ジエン系ゴムとアミノ系シランカップリング剤とを含む接着剤は、ヒートサイクルが負荷される使用環境であっても、金属と樹脂成形体とを良好に接合できることが示された。このような接着剤は、エンジンの直上といったエンジン近くに配置される用途であって金属と樹脂成形体とを備える部材、例えば実施形態のコネクタ付きケース等に好適に利用できるといえる。また、上述の試験例１，２から、上記接着剤は、チル層の除去といった表面処理を行わなくても、金属と樹脂成形体とを良好に接合できることが示された。更に、上記接着剤は、インサート成形時の圧力及び熱を利用して金属と樹脂成形体とを良好に接合できることが示された。
【０１２６】
本発明は、これらの例示に限定されるものではなく、特許請求の範囲によって示され、特許請求の範囲と均等の意味及び範囲内での全ての変更が含まれることが意図される。
例えば、上述の試験例１，２において、樹脂組成物の組成（ＰＢＴの含有量、充填剤の種類・含有量等）・構造等、金属の組成、接着剤の組成を変更できる。
【符号の説明】
【０１２７】
１  コネクタ付きケース
２  ケース
２０  底部、２１  側壁、２２  貫通孔、２５  固定片、２７  開口部
３  コネクタ部
４  中子部
４０  端子、４１  本体部、４２  支持板、４３  仕切り部
５  フード部
５０  本体部、５１  外フランジ部、５２  挿通部、５３  内フランジ部
５４  連結部
５５  樹脂組成物、５６  海部、５７  島部
６，６０  接着層
７０  カバー、７１  回路基板
８  ワイヤーハーネス
８０  電線、８１，８２，８３  コネクタ
１０  コネクタ付きワイヤーハーネス
１７  エンジンコントロールユニット（ＥＣＵ）
１００  試験片、１０２  金属片、１０５  樹脂成形体、１０６  接着層
２００  試験部材、２０２  金属板、２０５  樹脂成形体、２０６  接着層
２０７  中子部材
２１０  フランジ部、２１１  挿通部、２１２  板状部、２２２  貫通孔
２２０  シート材、２３０  冶具
【図１】
2020155393.tif 000005
【図２】
2020155393.tif 000006
【図３】
2020155393.tif 000007
【図４】
2020155393.tif 000008
【図５】
2020155393.tif 000009
【図６Ａ】
2020155393.tif 000010
【図６Ｂ】
2020155393.tif 000011
【図６Ｃ】
2020155393.tif 000012
【図７】
2020155393.tif 000013